(57)【特許請求の範囲】
【請求項１】
中間層を介して直列接続されたシリコン系薄膜光電変換ユニットを備えた多接合型シリコン系薄膜光電変換装置であって、
該中間層が透明酸化物層／金属層／透明酸化物層の順に積層された層からなることを特徴とする多接合型シリコン系薄膜光電変換装置。
【請求項２】
前記金属層が、金、銀、白金、の少なくとも一つからなることを特徴とする請求項１記載の多接合型シリコン系薄膜光電変換装置。
【請求項３】
前記中間層を構成する透明酸化物層が、酸化亜鉛により形成されていることを特徴とする請求項１または請求項２に記載の多接合型シリコン系薄膜光電変換装置。
【請求項４】
前記中間層を構成する透明酸化物層が、導電性酸素化シリコンにより形成されていることを特徴とする請求項１または請求項２に記載の多接合型シリコン系薄膜光電変換装置。
【請求項５】
前記透明酸化物層の膜厚が、１０Å以上２０００Å以下であり、且つ、金属層の膜厚が、５Å以上１０００Å以下であることを特徴とする請求項１乃至請求項４のいずれかに記載の多接合型シリコン系薄膜光電変換装置。
【請求項６】
前記金属層の膜厚が、１０Å以上３００Å以下であることを特徴とする請求項５に記載の多接合型シリコン系薄膜光電変換装置。
【請求項７】
請求項１乃至請求項６のいずれかに記載の多接合型シリコン系薄膜光電変換装置を製造する方法であって、前記中間層中の金属層が、蒸着法により形成されることを特徴とする、多接合型シリコン系薄膜光電変換装置の製造方法。
【発明の詳細な説明】
【技術分野】
【０００１】
本発明は中間層を有する多接合型シリコン系薄膜光電変換装置に関するものである。
【背景技術】
【０００２】
近年、半導体内部の光電効果を用いて光を電気に変換する光電変換装置が注目され、開発が精力的に行われているが、その光電変換装置の中でもシリコン系薄膜光電変換装置は、低温で大面積のガラス基板やステンレス基板上に形成できることから、低コスト化が期待できる。薄膜光電変換装置は、一般に表面が絶縁性の基板上に順に積層された第一電極と、１つ以上の半導体薄膜光電変換ユニットと、及び第二電極とを含んでいる。ここで、光電変換ユニットは一般的にｐ型層、ｉ型層、及びｎ型層の順に積層されてなり、その主要部を占めるｉ型の光電変換層が非晶質のものは非晶質光電変換ユニットと呼ばれ、ｉ型層が結晶質のものは結晶質光電変換ユニットと呼ばれている。また、光電変換装置の変換効率を向上させる方法として、２つ以上の光電変換ユニットを積層した、多接合型と呼ばれる構造を採用した光電変換装置が知られている。この方法においては、光電変換装置の光入射側に大きな光学的禁制帯幅を有する光電変換層を含む光電変換ユニットを配置し、その後ろに順に小さなバンドギャップを有する光電変換層を含む光電変換ユニットを１つ以上配置することにより、入射光の広い波長範囲にわたる光電変換を可能にし、入射する光を有効利用することにより装置全体としての変換効率の向上が図られている。
【０００３】
本願明細書では、相対的に光入射側に配置された光電変換ユニットを前方光電変換ユニットと呼び、これよりも相対的に光入射側から遠い側に隣接して配置された光電変換ユニットを後方光電変換ユニットと呼ぶ。３つ以上の光電変換ユニットを積層した光電変換装置においては、光入射側から２つめ以降に配置された後方光電変換ユニットを前方光電変換ユニットとして、相対的に光入射側から遠い側に隣接して配置された後方光電変換ユニットが複数存在することとなる。上記多接合型構造を採用することで入射光を有効利用できるが、多接合型光電変換装置全体の特性、特に短絡電流密度は積層された各光電変換ユニットの短絡電流密度のうち小さい方の短絡電流密度に制限される。したがって、多接合型光電変換装置全体の特性を向上するためには、それぞれの光電変換ユニットで発生した短絡電流密度のバランスを取る必要がある。
【０００４】
そこで、近年積層された複数の光電変換ユニットの間に光透過性及び光反射性の双方を有し且つ導電性の中間層を介在させる構造を有する積層型の光電変換装置が提案されている。この場合、中間層に到達した光の一部が反射し、中間層よりも光入射側に位置する前方光電変換ユニット内での光吸収量が増加し、その前方光電変換ユニットで発生する電流値を増大させることができる。例えば、非晶質シリコン光電変換ユニットと結晶質シリコン光電変換ユニットからなるハイブリッド型光電変換装置に中間反射層を挿入した場合、非晶質シリコン層の膜厚を増やすことなく非晶質シリコン光電変換ユニットによって発生する電流を増加させることができる。もしくは、同一の電流値を得るために必要な非晶質シリコン層の膜厚を薄くできることから、非晶質シリコン層の膜厚増加に応じて顕著となる光劣化による非晶質シリコン光電変換ユニットの特性低下を押さえることが可能となる。このような中間層では、前方光電変換ユニットで吸収される光の波長領域を選択的に反射し、且つ後方光電変換ユニットで吸収される光の波長領域は選択的に透過することが好ましい。
【０００５】
このような光透過性及び光反射性の双方を有し且つ導電性の中間層を挿入した例として、例えば特許文献１においては、導電性酸素化シリコン層のみからなる中間層を光電変換ユニット間に挿入することにより光の反射、透過量を制御し、中間層を挿入しない時と比較して短絡電流密度が増加することが開示されている。ところが、導電性酸素化シリコン層の屈折率は１．９５程度であり、光電変換ユニットを構成するシリコン層の屈折率が３．３程度であることを考えると屈折率差が十分ではないため満足のいく反射特性が得られている訳では無く、また、前方光電変換ユニットで吸収される光の波長領域を選択的に反射し、且つ後方光電変換ユニットで吸収される光の波長領域は選択的に透過するには至っていない。また、特許文献２においては、中間層に複数の材料を交互に積層された多層膜を挿入することを開示している。しかしながら多層膜の一部として多結晶シリコン層を用いており、この場合、光電変換ユニットを構成するシリコン層と同じ材料であり、かつ同じ屈折率であるため、依然十分な反射特性が得られているわけではない。
【特許文献１】特開２００５−１３５９８７号公報
【特許文献２】特開２００１−３０８３５４号公報
【発明の開示】
【発明が解決しようとする課題】
【０００６】
上述のように、中間層として十分な反射特性を得るためには前方光電変換ユニットで吸収される光の波長領域を選択的に反射し、且つ後方光電変換ユニットで吸収される光の波長領域は選択的に透過する必要がある。また、電流のパスとして光電変換ユニット間の直列接続が可能になるような導電性および界面接合を形成することが必要であるが、これらを満たす中間層は従来技術では開示されていない。本願発明は以上のような事情を考慮してなされたものであり、本発明により優れた反射特性及び導電性を示す中間層を有することにより、各シリコン系薄膜光電変換ユニットで発生する短絡電流密度を高い値でバランスさせた光電変換効率の高い多接合型シリコン系光電変換装置を提供するものである。
【課題を解決するための手段】
【０００７】
本発明による多接合型シリコン系薄膜光電変換装置は、中間層を介して直列接続されたシリコン系薄膜光電変換ユニットを備えた多接合型シリコン系薄膜光電変換装置であって、該中間層が透明酸化物層／金属層／透明酸化物層の順に積層された層からなることを特徴とする。
本発明による多接合型シリコン系薄膜光電変換装置の一実施形態は、前記金属層が、金、銀、白金、の少なくとも一つからなることを特徴とする。
本発明による多接合型シリコン系薄膜光電変換装置の一実施形態は、前記中間層を構成する透明酸化物層が、酸化亜鉛または導電性酸素化シリコンにより形成されていることを特徴とする。
本発明による多接合型シリコン系薄膜光電変換装置の一実施形態は、前記透明酸化物層の膜厚が、１０Å以上２０００Å以下であり、且つ、金属層の膜厚が、５Å以上１０００Å以下であることを特徴とする。前記金属層の膜厚は、１０Å以上３００Å以下であることが好ましい。
本発明による多接合型シリコン系薄膜光電変換装置を製造する方法の一実施形態は、前記中間層中の金属層が、蒸着法により形成されることを特徴とする。
【発明の効果】
【０００８】
本発明により、中間層において前方光電変換ユニットで吸収される光の波長領域を選択的に反射し、且つ後方光電変換ユニットで吸収される光の波長領域を選択的に透過させることができ、前方光電変換ユニットへの反射特性が向上するため、短絡電流密度が向上する。以上のような効果により、本発明によれば高性能な多接合型シリコン系光電変換装置を提供することができる。
【発明を実施するための最良の形態】
【０００９】
以下において本発明の好ましい実施の形態について図面を参照しつつ説明する。なお本願の各図において、厚さや長さなどの寸法関係については図面の明瞭化と簡略化のため適宜変更されており、実際の寸法関係を表してはいない。また、各図において、同一の参照符号は同一部分または相当部分を表している。
【００１０】
図１に、本発明の実施形態の一例による多接合型シリコン系光電変換装置の断面図を示す。透明基板１上に、透明電極層２、前方光電変換ユニット３、中間層４、後方光電変換ユニット５、および裏面電極層６の順に配置されている。なお、図１には光電変換ユニットが前方光電変換ユニットと後方光電変換ユニットの２つで構成された二接合型光電変換装置となっているが、本発明は光電変換ユニットを３段以上積層した多接合型シリコン系光電変換装置にも適用し得る。
【００１１】
例えば光入射側から第一光電変換ユニット、第二光電変換ユニット、第三光電変換ユニットの順に配置された３接合型シリコン系光電変換装置において、第一光電変換ユニットと第二光電変換ユニットを、それぞれ前方光電変換ユニットと後方光電変換ユニットと見なし、両者の境界近傍に中間層を設けても良い。あるいは第二光電変換ユニットと第三光電変換ユニットを、それぞれ前方光電変換ユニットと後方光電変換ユニットと見なし、両者の境界近傍に中間層を設けても良い。むろん、第一光電変換ユニットと第二光電変換ユニットの境界近傍および第二光電変換ユニットと第三光電変換ユニットの境界近傍の両方にシリコン複合層を設けた構造でも良い。３接合型シリコン系光電変換装置としては、例えば第一光電変換ユニットに非晶質シリコン光電変換ユニット、第二光電変換ユニットに非晶質シリコンゲルマニウムあるいは結晶質シリコン系光電変換ユニット、第三光電変換ユニットに非晶質シリコンゲルマニウムあるいは結晶質シリコン系光電変換ユニットを適用する場合などが挙げられるが、組み合わせはこの限りではない。
【００１２】
基板側から光を入射するタイプの光電変換装置にて用いられる透明基板１には、ガラス、透明樹脂等から成る板状部材やシート状部材が用いられる。透明電極層２はＳｎＯ２、ＺｎＯ等の導電性金属酸化物から成ることが好ましく、ＣＶＤ、スパッタ、蒸着等の方法を用いて形成されることが好ましい。透明電極層２はその表面に微細な凹凸を有することにより、入射光の散乱を増大させる効果を有することが望ましい。
【００１３】
裏面電極層６としては、Ａｌ、Ａｇ、Ａｕ、Ｃｕ、ＰｔおよびＣｒから選ばれる少なくとも一つの材料からなる少なくとも一層の金属層をスパッタ法または蒸着法により形成することが好ましい。また、光電変換ユニットと金属電極との間に、ＩＴＯ、ＳｎＯ２、ＺｎＯ等の導電性酸化物からなる層を形成しても構わない（図示なし）。
【００１４】
光入射側からみて透明電極層２の後方に、複数の光電変換ユニットが配置される。図１のように２つの光電変換ユニットが積層された構造の場合、光入射側に配置された前方光電変換ユニット３には相対的にバンドギャップの広い材料、例えば非晶質シリコン系材料による光電変換ユニットなどが用いられる。その後方に配置された後方光電変換ユニット５には、それよりも相対的にバンドギャップの狭い材料、例えば結晶質を含むシリコン系材料による光電変換ユニットや、非晶質シリコンゲルマニウム光電変換ユニットなどが用いられる。
【００１５】
各々の光電変換ユニットは、ｐ型層、実質的に真性な光電変換層であるｉ型層、およびｎ型層から成るｐｉｎ接合によって構成されるのが好ましい。このうちｉ型層に非晶質シリコンを用いたものを非晶質シリコン光電変換ユニット、結晶質を含むシリコンを用いたものを結晶質シリコン光電変換ユニットと呼ぶ。なお、非晶質あるいは結晶質のシリコン系材料としては、半導体を構成する主要元素としてシリコンのみを用いる場合だけでなく、炭素、酸素、窒素、ゲルマニウムなどの元素をも含む合金材料であってもよい。また、導電型層の主要構成材料としては、必ずしもｉ型層と同質のものである必要はなく、例えば非晶質シリコン光電変換ユニットのｐ型層に非晶質シリコンカーバイドを用い得るし、ｎ型層に結晶質を含むシリコン層（μｃ−Ｓｉとも呼ばれる）も用い得る。
【００１６】
本発明では、前方光電変換ユニットと後方光電変換ユニットとの間に前方光電変換ユニットで吸収できる波長領域の光に対する反射率が高く、前方光電変換ユニットで吸収できない波長領域の光に対する反射率が低くなるような反射特性を有する中間層４を用いている。上記中間層４は透明酸化物層４ａ、金属層４ｂ、透明酸化物層４ｃの繰り返しからなる多層膜を用いることを特徴としており、中間反射層として機能させるためには、前方光電変換ユニット３内の光電変換層と後方光電変換ユニット５内の光電変換層との間のいずれかの位置に配置させる必要がある。また、この中間層４は光電変換ユニット内の導電型層の一部を兼ねることができる場合もある。
【００１７】
本中間層の透明酸化物層としては、酸化錫、酸化亜鉛、ＩＴＯ、導電性酸素化シリコン層等を用いることが出来るが、特に酸化亜鉛層４ａ、金属層４ｂ、酸化亜鉛層４ｃ又は導電性酸素化シリコン層４ａ、金属層４ｂ、導電性酸素化シリコン層４ｃの繰り返しからなる多層膜を積層して構成してなる多層膜中間層とすることが好ましい。何故なら光反射・散乱層として金属層のみを中間層として用いた場合、光電変換ユニットへ金属層材料が拡散してしまい、良好な電気的接合が形成出来ない。そこで、金属層材料の拡散を防止し、電気的接合を形成可能にする酸化亜鉛層や導電性酸素化シリコン層を光電変換ユニットと金属層間に挿入した中間層を用いると良い。
【００１８】
透明酸化物層の形成方法は均一な薄膜が形成される手段であれば特に限定されない。例えば、スパッタリングや蒸着などのＰＶＤ法や、各種ＣＶＤ法などの化学気相法などの他に、透明酸化物層の原料を含む溶液をスピンコート法やロールコート法、スプレー塗布やディッピング塗布などにより塗布した後に加熱処理などで透明酸化物層を形成する方法も挙げられる。
【００１９】
例えば導電性酸素化シリコンについては、光電変換ユニットを構成するｎ型μｃ−Ｓｉ層のプラズマＣＶＤ法による作製時と同様の条件で、追加的にＣＯ２ガスをチャンバー内へ導入することにより作製することが可能でありプロセス的に有利である。
【００２０】
これらの透明酸化物層の膜厚は１０Å以上２０００Å以下であることが好ましい。透明酸化物層の膜厚が薄い場合は、透明酸化物層の導電性が極めて低く光電変換ユニットとの直列接続における障害となる。また透明酸化物層の膜厚が厚い場合は、透明性が悪くなり、生産コストも高くなる可能性がある。
【００２１】
本中間層における金属層には、金、銀、白金からなる少なくとも一つ以上の金属元素より構成される。金属層の形成方法は、特に手段は限定されないが、例えば、スパッタリングや蒸着（抵抗加熱法、高周波誘導法、レーザー照射法、電子ビーム共蒸着法などがある）などのＰＶＤ法や、金属ナノ粒子を含む溶液をスピンコート法やロールコート法、スプレー塗布やディッピング塗布などにより塗布した後に加熱処理やアッシング処理を施して金属層を形成する方法も挙げられる。特に、蒸着法は、複数の金属種を共蒸着できる点で金属層組成を変化させることができる点で望ましい。
【００２２】
なお、金属層を形成した後、加熱によりアニールしても良い。
【００２３】
金属層の膜厚は５Å〜１０００Åが中間層の特性上好ましく、さらに好ましくは１０Å〜３００Åが良い。膜厚が薄い場合には反射特性が低下する。膜厚が厚い場合は、金属層の透過率が低くなり、後方光電変換ユニットへ光が入射しなくなる。また、蒸着法やスパッタリング法を用いて金属層を形成する場合においても、真空度を高めることにより品質の良い金属層を得ることができる。
【００２４】
本発明による金属層は面内連続であっても不連続であっても良い。不連続である場合は、金属層内の径が１ｎｍ〜３００ｎｍであることが好ましい。径が１ｎｍより小さいと前方光電変換ユニットへの反射が少なく、径が３００ｎｍより大きくなると、前方光電変換ユニットへ反射される光の波長が赤外域と長波長になり、後方光電変換ユニットへ入射する光量を減少させてしまう。
【００２５】
各層の厚み測定方法：金属層厚みは水晶振動子の振動周波数変化より金属層厚みを求めた。透明中間層およびシリコン層の厚みは、ガラス基板上に単独膜として製膜し、当該厚みを分光エリプソメーターを用いて分光学的に厚みを求める方法や、ガラス基板上にテープ等を貼って製膜されない部分を予め準備しておく。その後、製膜を行い、テープ貼付部分と製膜部分との厚みの差を段差計や原子間力顕微鏡（ＡＦＭ）などを用いて求める。
【実施例】
【００２６】
以下においては、上述の実施の形態に対応する積層構造を含む多接合型シリコン系光電変換装置の製造方法の実施例として、非晶質シリコン光電変換ユニットと結晶質シリコン光電変換ユニットとが積層された２スタック型スーパーストレート構造の多接合型シリコン系光電変換装置を挙げ、比較例と比較しつつ詳細に説明する。各図において同様の部材には同一の参照符号を付し、重複する説明は省略する。また、本発明はその趣旨を超えない限り以下の実施例に限定されるものではない。
【００２７】
（実施例１）
図１を参照して説明された第一の実施の形態に対応して、実施例１としての多接合シリコン太陽電池が作製された。透明基板１にはガラスを用い、透明電極層２にはＳｎＯ２を用いた。この際の透明電極層２の膜厚は８００ｎｍ、シート抵抗は１０オーム／□、ヘイズ率は１５〜２０％とした。この上に、ボロンドープのｐ型シリコンカーバイド（ＳｉＣ）層を１０ｎｍ、ノンドープの非晶質シリコン光電変換層を２００ｎｍ、リンドープのｎ型μｃ−Ｓｉ層を２０ｎｍの膜厚で、それぞれプラズマＣＶＤ法により製膜した。これにより、前方光電変換ユニットであるｐｉｎ接合の非晶質シリコン光電変換ユニット３を形成した。
【００２８】
さらに非晶質シリコン光電変換ユニット３の上に中間層４を形成した。まず、非晶質シリコン光電変換ユニット３を形成した基板をプラズマＣＶＤ装置から大気中に取り出した後で、スパッタ法により酸化亜鉛からなる透明酸化物層４ａを形成するスパッタ装置の製膜室に投入した。スパッタターゲットとして酸化亜鉛中に２ｗｔ％のＡｌを添加したものにおいて、スパッタガスとしてＡｒガスを導入し、基板を１５０℃に加熱、圧力を０．２７Ｐａとした上で、ＤＣスパッタ法により酸化亜鉛を膜厚６００Åで形成した。なお酸化亜鉛層４ａを分光エリプソメトリ法にて測定したところ、波長６００ｎｍでの屈折率は２．１であった。
【００２９】
透明酸化物層４ａを形成した基板を製膜室から大気中に取り出した後で、電子ビーム共蒸着法により銀層４ｂを形成するために電子ビーム共蒸着装置に投入した。基板温度２５℃、２００Ｗの電力により、銀を原料にして膜厚１５０Åの銀層４ｂを形成した。次いで、銀層４ｂを形成した基板を電子ビーム共蒸着装置から大気中に取り出した後、オーブンに入れ、１５０℃、窒素雰囲気下で３０分アニールした。該オーブンから取り出した後に、スパッタ装置に投入し透明酸化物層４ｃとして、同様の方法により酸化亜鉛層をＤＣスパッタ法により膜厚２００Å形成した。
【００３０】
さらに前記中間層４を形成した基板を製膜室から大気中に取り出しプラズマＣＶＤ装置に投入した。そして前記中間層４の上にボロンドープのｐ型微結晶シリコン層を１５ｎｍ、ノンドープの結晶質シリコン光電変換層を２．５μｍ、リンドープのｎ型微結晶シリコン層を２０ｎｍの膜厚でそれぞれプラズマＣＶＤ法により製膜した。これにより、後方光電変換ユニットであるｐｉｎ接合の結晶質シリコン光電変換ユニット５を形成した。さらに後方光電変換ユニット５の上に、裏面電極層６としてＺｎＯ膜を８０ｎｍ、Ａｇ膜を３００ｎｍの膜厚で、それぞれスパッタ法により形成した。以上のようにして得られた多接合シリコン太陽電池から１ｃｍ角の受光面積を有する光電変換ユニットを分離し、前方光電変換ユニットへの入射光量を評価するために分光感度特性を測定したところ、図４のような結果となった。なおグラフは後に述べる比較例１の結果において最大感度の値を１とした場合の規格値で示されている。また、これらの感度スペクトルより分光感度電流を算出したところ、１４．４ｍＡ／ｃｍ２であった。分光感度電流を纏めたものを表１に示す。
【００３１】
（実施例２）
図１を参照して説明された第一の実施の形態に対応して、実施例２としての多接合シリコン太陽電池が作製された。透明基板１にはガラスを用い、透明電極層２にはＳｎＯ２を用いた。この際の透明電極層２の膜厚は８００ｎｍ、シート抵抗は１０オーム／□、ヘイズ率は１５〜２０％とした。この上に、ボロンドープのｐ型シリコンカーバイド（ＳｉＣ）層を１０ｎｍ、ノンドープの非晶質シリコン光電変換層を３００ｎｍ、リンドープのｎ型μｃ−Ｓｉ層を２０ｎｍの膜厚で、それぞれプラズマＣＶＤ法により製膜した。これにより、前方光電変換ユニットであるｐｉｎ接合の非晶質シリコン光電変換ユニット３を形成した。
【００３２】
さらに非晶質シリコン光電変換ユニット３の上に中間層４を形成した。まず、非晶質シリコン光電変換ユニット３を形成した基板を大気中に取り出すことなく、プラズマＣＶＤ装置にて導電性酸素化シリコン層からなる透明酸化物層４ａを形成した。このときの製膜条件については、プラズマの励起周波数を１３．５６ＭＨｚ、基板温度を１５０℃、反応室内圧力を６６６Ｐａとして形成した。プラズマＣＶＤ反応室内に導入される原料ガスとしてＳｉＨ４、ＰＨ３、ＣＯ２、およびＨ２を用いた。以上の条件で６００Åの導電性酸素化シリコン層４ａを製膜した。なお導電性酸素化シリコン層４ａを分光エリプソメトリ法にて測定したところ、波長６００ｎｍでの屈折率は１．９５であった。
【００３３】
その後、製膜室から大気中に取り出し、抵抗加熱式蒸着装置により金属層４ｂを形成した。金属種には金を用いた。基板温度２５℃、１００Ａの投入電流により、金を蒸着させて、金膜を膜厚２０Å形成した。金層４ｂを形成した基板を再び大気中に取り出し、プラズマＣＶＤ装置の製膜室に入れ、透明酸化物層４ｃとして導電性酸素化シリコン層をプラズマＣＶＤ法により膜厚２００Å形成した。
【００３４】
さらに前記中間層４を形成した基板を製膜室から大気中に取り出すことなく、前記中間層４の上にボロンドープのｐ型微結晶シリコン層を１５ｎｍ、ノンドープの結晶質シリコン光電変換層を２．５μｍ、リンドープのｎ型微結晶シリコン層を２０ｎｍの膜厚で、それぞれプラズマＣＶＤ法により製膜した。これにより、後方光電変換ユニットであるｐｉｎ接合の結晶質シリコン光電変換ユニット５を形成した。さらに後方光電変換ユニット５の上に、裏面電極層６としてＺｎＯ膜を８０ｎｍ、Ａｇ膜を３００ｎｍの膜厚で、それぞれスパッタ法により形成した。以上のようにして得られた多接合シリコン太陽電池から１ｃｍ角の受光面積を有する光電変換ユニットを分離し、分光感度特性を測定したところ図４のような結果となった。また、これらの感度スペクトルより分光感度電流を算出したところ、１４．９ｍＡ／ｃｍ２であった。分光感度電流を纏めたものを表１に示す。
【００３５】
【表１】
0005022246.tif 000002
（比較例１）
同じく図２に示す構成の多接合型薄膜シリコン太陽電池を比較例１として作製した。この場合、中間層４が金属種として銀を選択し、膜厚１０ｎｍの銀層のみによって形成されていることのみにおいて実施例１および２と異なっていた。すなわち、非晶質シリコン光電変換ユニット３を形成後、基板を製膜室から大気中に取り出し、透明酸化物層４ａを製膜することなく、銀層４ｂを形成するために電子ビーム共蒸着装置に投入した。基板温度２５℃、２００Ｗの電力により、銀を原料にして銀層を膜厚１０ｎｍ形成した。次いで、銀層４ｂを形成した基板を電子ビーム共蒸着装置から大気中に取り出した後、オーブンに入れ、１５０℃、窒素雰囲気下で３０分アニールした。透明酸化物層４ｃは製膜しなかった。基板を製膜室から大気中に取り出し、プラズマＣＶＤ装置にて、同様の条件により結晶質シリコン光電変換ユニット５を形成した。さらに結晶質シリコン光電変換ユニット５の上に、裏面電極層６を形成した。そして同様の方法により分光感度特性を測定したところ、光電変換装置として動作しなかった。この原因として、銀層は光電変換ユニット内へ拡散し、シリーズ抵抗が高くなり直列接続を形成できないことが考えられる。よって、本発明により銀層の前後に導電性の透明酸化物層を挿入することで電気的な接続が可能となることが確認された。
【００３６】
（比較例２）
同じく図３に示す構成の多接合型薄膜シリコン太陽電池を比較例２として作製した。この場合、中間層４が挿入されていないことのみにおいて実施例１および２と異なっていた。その分光感度特性を測定したところ図１のような結果となった。また、これらの感度スペクトルより分光感度電流を算出したところ、１１．４ｍＡ／ｃｍ２であった。結果を表１にまとめる。以上の結果について、実施例１の分光感度電流は１４．４ｍＡ／ｃｍ２、実施例２の分光感度電流は１４．９ｍＡ／ｃｍ２であったことから、本発明により中間層が無い時と比較して分光感度電流が３０％程度向上することが確認された。
【００３７】
（比較例３）
同じく図２に示す構成の多接合型薄膜シリコン太陽電池を比較例３として作製した。この場合、中間層４が酸化亜鉛層のみによって形成されていることのみにおいて実施例１および２と異なっていた。すなわち、非晶質シリコン光電変換ユニット３を形成後、基板を製膜室から大気中に取り出し、スパッタ装置の製膜室に投入した。そして酸化亜鉛層のみからなる中間層４を膜厚８００Åにて形成した。なお酸化亜鉛層の屈折率を分光エリプソメトリ法にて測定したところ、波長６００ｎｍでの屈折率は２．１であった。続いて基板を製膜室から大気中に取り出しＣＶＤ装置の製膜室に投入した。そして同様の方法により結晶質シリコン光電変換ユニット５を形成した。さらに結晶質シリコン光電変換ユニット５の上に、裏面電極層６を形成した。そして同様の方法により分光感度特性を測定したところ図１のような結果となった。また、これらの感度スペクトルより分光感度電流を算出したところ、１２．４ｍＡ／ｃｍ２であった。結果を表１にまとめる。以上の結果について、実施例１の分光感度電流は１４．４ｍＡ／ｃｍ２、実施例２の分光感度電流は１４．９ｍＡ／ｃｍ２であったことから、本発明により分光感度電流が２０％程度向上している。よって金属層を中間層として用いることにより反射特性が優れた中間層が形成されたことが確認された。
【００３８】
（比較例４）
同じく図２に示す構成の多接合型薄膜シリコン太陽電池を比較例４として作製した。この場合、中間層４が導電性酸素化シリコン層のみによって形成されていることのみにおいて実施例１および２と異なっていた。すなわち、非晶質シリコン光電変換ユニット３を形成後、基板を製膜室から大気中に取り出すことなく導電性酸素化シリコン層のみからなる中間層４を膜厚８００Åにて形成した。なお導電性酸素化シリコン層を分光エリプソメトリ法にて測定したところ、波長６００ｎｍでの屈折率は１．９５であった。
そして基板を製膜室から大気中に取り出すことなく同様の方法により結晶質シリコン光電変換ユニット５を形成した。さらに結晶質シリコン光電変換ユニット５の上に、裏面電極層６を形成した。そして同様の方法により分光感度特性を測定したところ図１のような結果となった。また、これらの感度スペクトルより分光感度電流を算出したところ、１２．３ｍＡ／ｃｍ２であった。結果を表１にまとめる。以上の結果について、実施例１の分光感度電流は１４．４ｍＡ／ｃｍ２、実施例２の分光感度電流は１４．９ｍＡ／ｃｍ２であったことから、本発明により分光感度電流が２１％程度向上している。よって金属層を中間層として用いることにより反射特性が優れた中間層が形成されたことが確認された。
【図面の簡単な説明】
【００３９】
【図１】本発明による多接合型シリコン系光電変換装置の構造断面図
【図２】比較例における多接合型シリコン系光電変換装置の構造断面図
【図３】比較例における多接合型シリコン系光電変換装置の構造断面図
【図４】本発明における多接合型シリコン系光電変換装置の分光感度特性
【符号の説明】
【００４０】
１    透明基板
２    透明電極層
３    前方光電変換ユニット
４    中間層
４ａ  透明酸化物層
４ｂ  金属層
４ｃ  透明酸化物層
５    後方光電変換ユニット
６    裏面電極層
【図１】
0005022246.tif 000003
【図２】
0005022246.tif 000004
【図３】
0005022246.tif 000005
【図４】
0005022246.tif 000006